(57)【特許請求の範囲】
【請求項１】
（１）セメント１００質量部と、（２）アルミノケイ酸カルシウム１００質量部、石膏５０〜２００質量部、アルミノケイ酸カルシウムと石膏の合計１００質量部に対して１０〜１００質量部のセルロース誘導体及びアルミノケイ酸カルシウムと石膏の合計１００質量部に対して３０〜２００質量部のポリエーテル・ポリカルボン酸系減水剤を含有してなるセメント混和材０．３〜５質量部を含有してなるセメント組成物。
【請求項２】
（１）セメント１００質量部と、（２）（２−１）アルミノケイ酸カルシウム１００質量部、石膏５０〜２００質量部、アルミノケイ酸カルシウムと石膏の合計１００質量部に対して１０〜１００質量部のセルロース誘導体及びアルミノケイ酸カルシウムと石膏の合計１００質量部に対して３０〜２００質量部のポリエーテル・ポリカルボン酸系減水剤を含有してなるセメント混和材１００質量部と（２−２）スラリー水７０〜３００質量部を含有してなるセメント混和材スラリー０．３〜５質量部（固形分換算）を含有してなるセメント組成物。
【請求項３】
更に、セメント混和材がフライアッシュ及び／又は高炉水砕スラグを含有してなる請求項１又は２記載のセメント組成物。
【請求項４】
フライアッシュのブレーン比表面積が２５００ｃｍ２／ｇ以上であり、フライアッシュの密度が１．９５ｇ／ｃｍ３以上であり、高炉水砕スラグのブレーン比表面積が３０００ｃｍ２／ｇ以上であり、フライアッシュと高炉水砕スラグの割合が、フライアッシュと高炉水砕スラグの合計１００質量部中、質量比で、フライアッシュ２５〜７５：高炉水砕スラグ２５〜７５であり、フライアッシュ及び／又は高炉水砕スラグの使用量が、アルミノケイ酸カルシウムガラスと石膏とポリエーテル・ポリカルボン酸系減水剤の合計１００質量部に対して、５０質量部以上５００質量部以下である請求項４記載のセメント組成物。
【請求項５】
ポリエーテル・ポリカルボン酸が、ポリオールと多塩基酸無水物との反応物である請求項１〜４のうちの１項記載のセメント組成物。
【請求項６】
請求項１〜５のうちの１項記載のセメント組成物と、水セメント比で４０〜８０質量％の水と、砂セメント比で２以上の細骨材を含有し、単位セメント量が２８０〜７００ｋｇ／ｍ３であるセメントコンクリート。
【請求項７】
請求項１〜５のうちの１項記載のセメント組成物を含有してなる空洞充填材。
【請求項８】
セメント混和材をセメントコンクリートに混合して請求項１記載のセメント組成物を調製し、このセメント組成物を空洞に充填してなる空洞充填方法。
【請求項９】
セメント混和材とスラリー水を含有してなるセメント混和材スラリーをセメントコンクリートに混合して請求項２記載のセメント組成物を調製し、このセメント組成物を空洞に充填してなる空洞充填方法。
【発明の詳細な説明】
【技術分野】
【０００１】
本発明は、各種土木工事における道路、道路トンネル及び鉄道トンネル等の隙間にセメントモルタルやセメントミルクを流し込むセメント混和材及び空洞充填方法に関する。本発明は、トンネル裏込め注入、地盤改良工事、止水工事及び土木工事で用いられる地盤注入及び基礎部の補強等の空隙充填に使用するセメント混和材及び空洞充填方法に関する。
【背景技術】
【０００２】
土木、建築分野において、良好な流動性を示し、かつ、ブリーディングや材料分離がないセメント材料は、用途範囲が極めて広い。このセメント材料は、グラウト材、空洞充填材、裏込め材に使用されている。グラウト材、空洞充填材、裏込め材は、空港、港湾、道路、鉄道、既設トンネル等の空隙充填工事に使用されている。具体的には、機械基礎のベースプレート下の充填工事や既設トンネルの覆工コンクリート裏の空洞充填、橋脚の耐震補強工事を鋼板巻き立て工法で行う際の鋼板と既設コンクリートとの空隙充填等、建築構造物の補修・補強等に使用されている。この用途に求められる性能は、モルタルフローの経時低下が少ないこと、良好な流動性を示すこと、ブリーディングや材料分離が少ないこと、強度発現性が優れることである。
【０００３】
良好な流動性を示し、かつ、ブリーディングや材料分離がないことを要求されるセメント組成物は、一般に減水剤を組み合せ、単位水量を調整することで、流動性を保持しながらブリーディングと材料分離の防止を図っている。しかし、このセメント組成物は、減水剤を用いて単位水量を低減するため、適正な水比の範囲は狭くなる。
【０００４】
材料分離抵抗性の向上策としては、セメント混和材の粉末度を高くすることで微粉部分を増やし、粘性を上昇することが考案されている。その他にも、セメントよりも粉末度の高いポゾラン物質と減水剤を併用することで材料分離抵抗性を向上させることが多数考案されている。しかし、砂セメント比が２以上では、セメント等の結合材の単位量が小さいため、結合材全体の粉末度を高くしてもセメント組成物の粘性は上がらず、材料分離傾向が強くなる。
【０００５】
単位水量を少なくし、粉末度の高いフライアッシュ又は高炉スラグ微粉末を使用した場合、流動性が低下し、施工性が低下する。流動性を向上するためには、単位水量を増やすか減水剤の量を増やすかしかない。砂セメント比が２以上（セメント／骨材比０．５以下）でポルトランドセメントを使用した場合、このような方策では、材料分離を起こし、ブリーディングが発生する。砂セメント比が２未満でも、流動性を向上させるためには、単位水量を増やすか減水剤の量を増やすかしかない（特許文献１、特許文献２）。しかし、本発明のように、単位水量や減水剤の量を増やさなくても、材料分離を発生させず、強度低下を起こさないことができることについて記載がない。
【０００６】
その他には、カルシウムアルミネートと石膏類を膨張材と併用することで急硬性を付与し、材料分離を防止することが考案されている（特許文献３）。しかし、本発明のように、凝結時間を短くしないことにより、施工時間と施工量の制約を受けないようにできることについて記載がない。
【先行技術文献】
【特許文献】
【０００７】
【特許文献１】特開２００４−３４５８９８号公報
【特許文献２】特開２００３−１７１１６２号公報
【特許文献３】特開２０００−２７２９４３号公報
【発明の開示】
【発明が解決しようとする課題】
【０００８】
本発明の目的は、流動性がよく、ブリーディングが生じないグラウト材、空洞充填材、裏込め材等に用いるセメント混和材を提供することにある。
【課題を解決するための手段】
【０００９】
そこで本発明者は、上記課題を解決すべく種々検討した結果、アルミノケイ酸カルシウム、石膏、セルロース誘導体及びポリエーテル・ポリカルボン酸系減水剤を使用することにより、流動性改善に優れた混和材が得られることを見出し、本発明を完成した。
【００１０】
すなわち、本発明は、（１）セメント１００質量部と、（２）アルミノケイ酸カルシウム１００質量部、石膏５０〜２００質量部、アルミノケイ酸カルシウムと石膏の合計１００質量部に対して１０〜１００質量部のセルロース誘導体及びアルミノケイ酸カルシウムと石膏の合計１００質量部に対して３０〜２００質量部のポリエーテル・ポリカルボン酸系減水剤を含有してなるセメント混和材０．３〜５質量部を含有してなるセメント組成物であり、（１）セメント１００質量部と、（２）（２−１）アルミノケイ酸カルシウム１００質量部、石膏５０〜２００質量部、アルミノケイ酸カルシウムと石膏の合計１００質量部に対して１０〜１００質量部のセルロース誘導体及びアルミノケイ酸カルシウムと石膏の合計１００質量部に対して３０〜２００質量部のポリエーテル・ポリカルボン酸系減水剤を含有してなるセメント混和材１００質量部と（２−２）スラリー水７０〜３００質量部を含有してなるセメント混和材スラリー０．３〜５質量部（固形分換算）を含有してなるセメント組成物であり、更に、セメント混和材がフライアッシュ及び／又は高炉水砕スラグを含有してなる該セメント組成物であり、フライアッシュのブレーン比表面積が２５００ｃｍ２／ｇ以上であり、フライアッシュの密度が１．９５ｇ／ｃｍ３以上であり、高炉水砕スラグのブレーン比表面積が３０００ｃｍ２／ｇ以上であり、フライアッシュと高炉水砕スラグの割合が、フライアッシュと高炉水砕スラグの合計１００質量部中、質量比で、フライアッシュ２５〜７５：高炉水砕スラグ２５〜７５であり、フライアッシュ及び／又は高炉水砕スラグの使用量が、アルミノケイ酸カルシウムガラスと石膏とポリエーテル・ポリカルボン酸系減水剤の合計１００質量部に対して、５０質量部以上５００質量部以下である該セメント組成物であり、ポリエーテル・ポリカルボン酸が、ポリオールと多塩基酸無水物との反応物である該セメント組成物であり、該セメント組成物と、水セメント比で４０〜８０質量％の水と、砂セメント比で２以上の細骨材を含有し、単位セメント量が２８０〜７００ｋｇ／ｍ３であるセメントコンクリートであり、該セメント組成物を含有してなる空洞充填材であり、セメント混和材をセメントコンクリートに混合して該セメント組成物を調製し、このセメント組成物を空洞に充填してなる空洞充填方法であり、セメント混和材とスラリー水を含有してなるセメント混和材スラリーをセメントコンクリートに混合して該セメント組成物を調製し、このセメント組成物を空洞に充填してなる空洞充填方法である。
【発明の効果】
【００１１】
本発明のセメント混和材を用いることにより、ブリーディングが少なく、流動性に優れるといった効果を得ることができる。
【００１２】
以下、本発明を詳細に説明する。本発明では、セメントミルク、モルタル、コンクリートの総称をセメントコンクリートという。
【００１３】
本発明で使用するアルミノケイ酸カルシウム（以下、ＣＡＳという）は、ＣａＯ、Ａｌ２Ｏ３及びＳｉＯ２を含有するものである。ＣＡＳは、石膏との併用により、セメントミルク、モルタル又はコンクリート（以下セメントコンクリートという）に可塑性を生じさせ、緩やかに凝結促進し、ブリーディングを防止するものである。
【００１４】
ＣＡＳの組成は、ＣａＯ含有率２０〜６０％、Ａｌ２Ｏ３含有率２０〜７０％、及びＳｉＯ２含有率５〜３０％が好ましく、ＣａＯ含有率３０〜５５％、Ａｌ２Ｏ３含有率３０〜６０％、及びＳｉＯ２含有率１０〜２０％がより好ましい。この範囲外では短期強度が小さくなる場合がある。
【００１５】
ＣＡＳは、石灰石等のカルシア原料、アルミナ、ボーキサイト、長石及び粘土等のアルミナ原料、並びに、ケイ石、ケイ砂、石英及びケイ藻土等のシリカ原料等を所定の割合で配合した後、ロータリーキルン等で焼成、又は、電気炉や高周波炉等で溶融することにより製造する。
【００１６】
ＣＡＳとしては、２ＣａＯ・Ａｌ２Ｏ３・ＳｉＯ２やＣａＯ・Ａｌ２Ｏ３・２ＳｉＯ２等の結晶性化合物を使用することも可能であるが、短期強度が大きい点で、溶融物を急冷して得られるガラス質のものが好ましい。
【００１７】
ＣＡＳのガラス化率は７０％以上が好ましく、８０％以上がより好ましく、９０％以上が最も好ましい。ガラス化率が７０％未満だと十分な水和活性が得られない場合がある。ガラス化率の測定方法は、下記に示すＸ線回折リートベルト法により行う。粉砕した試料に酸化アルミニウムや酸化マグネシウム等の内部標準物質を所定量添加し、メノウ乳鉢で十分混合した後、粉末Ｘ線回折測定を実施する。測定結果を定量ソフトで解析し、ガラス化率を求めた。定量ソフトには、Ｓｉｅｔｒｏｎｉｃｓ社製の「ＳＩＲＯＱＵＡＮＴ」等を用いることができる。
【００１８】
ＣＡＳの粉末度は、ブレーン比表面積値（以下ブレーン値という）で４，０００ｃｍ２／ｇ以上が好ましい。４，０００ｃｍ２／ｇ未満だと、セメントコンクリート等の可塑性が低下したり、短期の強度発現性が向上しなかったりする場合がある。
【００１９】
本発明で使用する石膏としては、無水石膏、半水石膏、及び二水石膏が挙げられる。更に天然石膏や、リン酸副生石膏、排脱石膏、及びフッ酸副生石膏等の化学石膏、又はこれらを熱処理して得られる石膏等が挙げられる。これらの中では、強度発現性が大きい点で、無水石膏が好ましい。
【００２０】
石膏の粉末度は、ブレーン値で４，０００ｃｍ２／ｇ以上が好ましい。４，０００ｃｍ２／ｇ未満だと、セメントモルタル等の短期の強度発現性が向上しない場合がある。
【００２１】
石膏の使用量は、ＣＡＳ１００質量部に対して、５０〜２００質量部が好ましく、７０〜１５０質量部がより好ましい。５０質量部未満では流動性が小さい場合があり、２００部を超えると短期強度が悪くなる場合がある。
【００２２】
本発明で使用するセルロース誘導体は、ブリーディングの防止に寄与するものであれば、特に限定されるものではない。セルロース誘導体としては、一般に水溶性高分子物質と呼ばれているもの、例えば、メチルセルロース（ＭＣ）、カルボキシルメチルセルロース（ＣＭＣ）等が挙げられる。セルロース誘導体は、セメントコンクリート等の分離低減や圧送性の向上の効果がある。
【００２３】
セルロース誘導体の使用量は、ＣＡＳと石膏の合計１００質量部に対して、１０〜１００質量部が好ましく、２０〜７０質量部がより好ましい。１０質量部未満では、ブリーディングの防止効果が少ない場合があり、１００質量部を超えるとセメントコンクリート等の粘度が上がり、圧送性が悪くなり、経済的でない場合がある。
【００２４】
セルロース誘導体の混合方法としては、特に限定されるものではないが、予めセメント混和材（以下、混和材という）と混合したり、若しくは水に溶解したりして、別途セメントコンクリート等と混合する方法が挙げられる。
【００２５】
本発明では、モルタルフローの経時低下を少なくし、ポンプでセメントコンクリート等を圧入し、注入性や充填性を向上する点で、ポリエーテル・ポリカルボン酸系減水剤を使用する。
【００２６】
ポリエーテル・ポリカルボン酸としては、ＰＥＧ系、ＰＰＧ系、ＰＴＧ系等のポリオールと多塩基酸無水物との反応物が挙げられる。ＰＥＧ系ポリオールは、活性水素を有する化合物を反応開始剤として、エチレンオキサイドを付加重合させたものである。ＰＰＧ系ポリオールは、活性水素を有する化合物を反応開始剤として、プロピレンオキサイドを付加重合させたものである。ＰＴＧ系ポリオールは、テトラヒドロフランのカチオン重合によって合成されたものである。
【００２７】
ポリエーテル・ポリカルボン酸系減水剤の使用量は、ＣＡＳと石膏の合計１００質量部に対して、３０〜２００質量部が好ましく、５０〜１５０質量部がより好ましい。３０質量部未満では、モルタルフローの経時低下が大きくなり、セメントコンクリートの粘度が上がり、圧送性が悪くなる場合があり、２００質量部を超えると、セメントコンクリートの分離が発生し、ブリーディングの防止効果が無くなり、強度が小さくなる場合がある。
【００２８】
ポリエーテル・ポリカルボン酸系減水剤の混合方法は、特に限定されるものではないが、粉末の場合は、予め混和材と混合したり、若しくは水に溶解したりして、別途セメントコンクリート等と混合することができる。
【００２９】
本発明は、流動性向上の点で、フライアッシュ及び／又は高炉水砕スラグを使用することが好ましい。
【００３０】
本発明で使用するフライアッシュとは、例えば、火力発電所のボイラから排出される石炭燃焼灰等、手段を問わず、石炭を燃焼させて得られた燃焼灰の総称をいう。石炭灰とは、例えば、石炭火力発電所から発生する灰であり、微粉炭燃焼によって生成する。石炭灰としては、燃焼ボイラの燃焼ガスから空気余熱器又は節炭器等を通過する際に落下採取された石炭灰、電気集塵機で採取された石炭灰、燃焼ボイラの炉底に落下した石炭灰等が挙げられる。これらの中では、ＪＩＳ規格のフライアッシュが好ましい。石炭灰のブレーン比表面積は、２５００ｃｍ２／ｇ以上が好ましく、３０００〜４５００ｃｍ２／ｇがより好ましい。石炭灰の密度は、１．９５ｇ／ｃｍ３以上が好ましく、２．２〜２．４ｇ／ｃｍ３がより好ましい。
【００３１】
本発明で使用する高炉水砕スラグは、鉄鋼製造の過程で高炉から排出される溶融状態のスラグを水等で急冷してガラス質にし、粉砕して粉末化したものである。高炉水砕スラグは、潜在水硬性を有しており、アルカリの刺激作用により硬化する性質を持つものである。これ以外の、例えば、都市ゴミや下水汚泥等を溶融したスラグ、脱燐スラグ、徐冷スラグ等も使用することができる。
【００３２】
高炉水砕スラグの粉末度は、ブレーン値で３０００ｃｍ２／ｇ以上が好ましく、４０００ｃｍ２／ｇ以上がより好ましい。３０００ｃｍ２／ｇ未満では、ブリーディングの防止効果が少ない場合がある。
【００３３】
フライアッシュと高炉水砕スラグの割合は、流動性向上の点で、フライアッシュと高炉水砕スラグの合計１００質量部中、質量比で、フライアッシュ０〜１００：高炉水砕スラグ１００〜０が好ましく、フライアッシュ２５〜７５：高炉水砕スラグ２５〜７５がより好ましい。
【００３４】
フライアッシュ及び／又は高炉水砕スラグの使用量は、アルミノケイ酸カルシウムガラスと石膏とポリエーテル・ポリカルボン酸系減水剤の合計１００質量部に対して、５００質量部以下が好ましく、３００質量部以下がより好ましい。５００質量部を超えると、流動性の低下による圧送性が悪くなる場合がある。
【００３５】
フライアッシュ及び／又は高炉水砕スラグの使用量は、アルミノケイ酸カルシウムガラスと石膏の合計とポリエーテル・ポリカルボン酸系減水剤との合計１００質量部に対して、５０質量部以上が好ましく、１００質量部以上がより好ましい。
【００３６】
ＣＡＳ、石膏、セルロース誘導体、ポリエーテル・ポリカルボン酸系減水剤、必要に応じて使用するフライアッシュ及び／又は高炉水砕スラグを含有する、セメント混和材の使用量は、セメント１００質量部に対して、０．３〜５質量部が好ましく、０．５〜３質量部がより好ましい。０．３質量部未満では、流動性の低下や圧送性の問題が生ずる場合があり、５質量部を超えると、ブリーディング防止効果が少なくなり、分離抵抗性、圧送性、強度が悪くなる場合がある。
【００３７】
セメント混和と混合するセメントとしては、普通、早強、及び超早強等の各種ポルトランドセメント、これらポルトランドセメントに高炉スラグ又はフライアッシュ等を混合した各種混合セメント、エコセメント、微粒子セメント、並びに超微粒子セメント等が挙げられる。これらの中では、流動性、圧送性の点で、普通ポルトランドセメント、高炉セメント、フライアッシュセメントからなる群のうちの１種以上が好ましい。
【００３８】
セメントへセメント混和材を混合する混合方法としては、セメント投入時にセメント混和材も同時に混合する方法や、セメント混和材とスラリー水を混合したセメント混和材スラリーを、セメントコンクリートを混練した後に投入し、混合する方法等何れも可能である。セメント混和材とスラリー水を混合したセメント混和材スラリーを投入する方法が、セメントコンクリート等の経時変化による混練直後の流動性低下を発現しにくい点で、好ましい。
【００３９】
スラリー水の使用量は、セメント混和材１００質量部に対して、スラリー水７０〜３００質量部が好ましく、１００〜２００質量部がより好ましい。セメント混和材と混合するスラリー水の使用量は、７０質量部未満では短時間（混練り直後）でスラリーの粘度が上昇し、混合が不十分となる場合があり、３００質量部を超えると、セメントコンクリート等の分離や強度低下の原因となる場合がある。
【００４０】
セメントコンクリートの水セメント比（Ｗ／Ｃ）は、４０〜８０質量％が好ましく、５０〜７０質量％がより好ましい。ここでの水は、スラリー水を含まない。
【００４１】
セメントとセメント混和材を混合したセメント組成物は、ポンプ等で圧入し、各種土木工事における道路や道路トンネル及び鉄道トンネル等の隙間にセメントモルタルを流し込んで使用する。セメント組成物は、トンネル裏込め注入、地盤改良工事、止水工事や土木工事で用いられる地盤注入及び基礎部の補強等の空隙充填に使用する。
【００４２】
本発明で使用する骨材としては、細骨材や粗骨材が挙げられる。細骨材としては、川砂、山砂、石灰砂及び珪砂等が挙げられる。粗骨材としては、砕石、川砂利、山砂利及び石灰砂利等が挙げられる。これらの中では、効果が大きい点で、細骨材が好ましい。
【００４３】
本発明の砂セメント比は、ポルトランドセメントを使用しても、材料分離を起こしにくく、ブリーディングが発生しにくい点で、２以上（セメント／骨材比０．５以下）が好ましく、０．２０〜０．４５がより好ましく、０．３〜０．４が最も好ましい。
【００４４】
セメントコンクリート中のセメントは単位セメント量で２８０〜７００ｋｇ／ｍ３が好ましい。２８０ｋｇ／ｍ３未満では強度が十分でなく、材料分離を起こし、ブリーディングが発生する場合がある。７００ｋｇ／ｍ３を超えるとセメントコンクリートの粘性が上昇し、作業性が悪くなり、経済的でない場合がある。
【実施例】
【００４５】
以下実験例により本発明を詳細に説明する。
【００４６】
実験例１
表１に示す配合のセメントモルタルを作製した。ＣＡＳ１００質量部と石膏１００質量部からなる材料１００質量部、セルロース誘導体３０質量部、ポリエーテル・ポリカルボン酸系減水剤１００質量部からなるセメント混和材を作製した。セメントモルタル中のセメント１００質量部に対して表２に示すセメント混和材を混合し、モルタルフロー、その経時変化、ブリーディング率、圧縮強度の測定を行った。結果を表２に示した。実験Ｎｏ．１−８は、ＣＡＳの代わりにＣＡ（カルシウムアルミネート）を使用した。
【００４７】
【表１】
0005785421.tif 000002
【００４８】
＜使用材料＞
セメント：普通ポルトランドセメント
砂：姫川産砂  密度＝２．６２ｇ／ｃｍ３、ＦＭ＝２．９２
ＣＡＳ：ＣａＯ＝４５％、Ａｌ２Ｏ３＝４０％、及びＳｉＯ２＝１５％、ガラス化率９５％、ブレーン値＝５，５００ｃｍ２／ｇ
石膏：天然無水石膏粉砕品、ブレーン値＝５，７００ｃｍ２／ｇ
セルロース誘導体：メチルセルロースＳＭ１００００（信越化学社製）
ポリエーテル・ポリカルボン酸系減水剤：メルフラックスＡＰ１０１Ｆ（ＢＡＳＦジャパン社製）、ポリオール等と多塩基酸無水物との反応物
ＣＡ：カルシウムアルミネート、ＣａＯ＝４９％、Ａｌ２Ｏ３＝５１％、ガラス化率９５％、ブレーン値＝５，５００ｃｍ２／ｇ
【００４９】
＜測定方法＞
モルタルフロー：ＪＨＳ３１３、コンシステンシ−試験方法のシリンダー法に準じて測定した。調製直後、３０分後、６０分後、９０分後に測定した。シリンダーは、直径８０ｍｍ×高さ８０ｍｍのシリンダーを使用した。
ブリーディング率：ＪＩＳ  Ａ  １１２３  「コンクリートのブリーディング方法」に準じて測定した。
１Ｄ圧縮強度：ＪＩＳ  Ｒ  ５２０１に準じて測定した。供試体は、４×４×１６ｃｍの供試体を使用した。Ｄは日。型枠が脱枠できる圧縮強度は、０．５Ｎ／ｍｍ２以上である。
【００５０】
【表２】
0005785421.tif 000003
【００５１】
表２より、セメント混和材を混合することにより、モルタルフローの低下が抑えられ、ブリーディングを防止することが判った。ＣＡＳの代わりにＣＡを使用した場合、圧送性が向上せず、本発明の効果が得られないことが判った。
【００５２】
実験例２
セメント１００質量部に対してセメント混和材１質量部を混合し、ＣＡＳ１００質量部に対して表３に示す量の石膏を使用したこと以外は、実験例１と同様にセメント混和材を作製し、試験を実施した。結果を表３に示した。
【００５３】
【表３】
0005785421.tif 000004
【００５４】
表３より、石膏を適量使用することにより、流動性と短期強度が大きくなることが判った。
【００５５】
実験例３
セメント１００質量部に対してセメント混和材１質量部を混合し、ＣＡＳと石膏の合計１００質量部に対して表４に示す量のセルロース誘導体を使用したこと以外は、実験例１と同様にセメント混和材を作製し、試験を実施した。結果を表４に示した。実験Ｎｏ．３−７は、セルロース誘導体の代わりにＰＥＯ（ポリエチレンオキサイド）を使用した。
＜使用材料＞
ＰＥＯ：ポリエチレンオキサイド、分子量２００万、市販品
【００５６】
【表４】
0005785421.tif 000005
【００５７】
表４より、セルロース誘導体を適量使用することにより、ブリーディングを防止し、流動性が大きいので圧送性がよくなることが判った。セルロース誘導体の代わりに、ポリエチレンオキサイドを使用した場合、圧送性が向上せず、強度が小さく、本発明の効果が得られないことが判った。
【００５８】
実験例４
セメント１００質量部に対してセメント混和材１質量部を混合し、ＣＡＳと石膏の合計１００質量部に対して表５に示す量のポリエーテル・ポリカルボン酸系減水剤を使用したこと以外は、実験例１と同様にセメント混和材を作製し、試験を実施した。結果を表５に示した。実験Ｎｏ．４−６は、ポリエーテル・ポリカルボン酸系減水剤の代わりに無水マレイン酸を使用した。
＜使用材料＞
ＭＡ：無水マレイン酸、市販品
【００５９】
【表５】
0005785421.tif 000006
【００６０】
表５より、ポリエーテル・ポリカルボン酸系減水剤を適量使用することにより、ブリーディングを防止し、流動性が大きいので圧送性がよくなることが判った。ポリエーテル・ポリカルボン酸系減水剤の代わりに無水マレイン酸を使用した場合、圧送性が向上せず、本発明の効果が得られないことが判った。
【００６１】
実験例５
セメント１００質量部に対して表１に示す量のセメント混和材を混合し、表６に示すように、高炉水砕スラグとフライアッシュの質量比を調製し、フライアッシュ及び／又は高炉水砕スラグの混合物を、アルミノケイ酸カルシウムガラスと石膏とポリエーテル・ポリカルボン酸系減水剤の合計１００質量部に対して、２５０質量部混合したこと以外は、実験例１と同様にセメント混和材を作製し、試験を実施した。結果を表６に示した。
【００６２】
＜使用材料＞
高炉水砕スラグ：高炉水砕スラグ粉砕品  ブレーン値＝５，５００ｃｍ２／ｇ
フライアッシュ：碧南火力ＪＩＳ  ＩＩ種、ブレーン値＝３，２００ｃｍ２／ｇ  密度＝２．３ｇ／ｃｍ３
【００６３】
【表６】
0005785421.tif 000007
【００６４】
表６より、フライアッシュ及び／又は高炉水砕スラグを適量使用することにより、流動性と強度がよくなることが判った。
【００６５】
実験例６
セメント混和材１００質量部とスラリー水１５０質量部を混合してセメント混和材スラリーを作製した。セメント１００質量部に対してセメント混和材スラリーを固形分換算で１質量部混合してセメント組成物を作製した。表１に示す配合のセメントモルタルを混練り後、セメントモルタルにセメント混和材スラリーを混合したこと以外は、実験例１と同様に試験を実施した。結果を表７に示す。
【００６６】
【表７】
0005785421.tif 000008
【００６７】
表７より、セメント混和材スラリーを使用することにより、混練り直後にスラリーの粘度が上昇せず、強度がよくなることが判った。
【産業上の利用可能性】
【００６８】
本発明は、流動性がよく、材料分離がなく、ブリーディングが少ないといった効果が得られる。本発明は、注入材、空洞充填材、裏込め材等に用いることができる。セメントコンクリート基礎部等に流し込んだ、本発明のセメント組成物は、表面状態が良好で、基礎部との一体化が可能となり、長期耐久性に優れるといった効果が得られる。